(57)【特許請求の範囲】
【請求項１】
早強ポルトランドセメント、水、細骨材、粗骨材、乾燥収縮低減剤、セメント分散剤及び空気量調節剤を含有して成るＡＥコンクリート組成物であって、乾燥収縮低減剤として下記の乾燥収縮低減剤を単位量７〜３０ｋｇ／ｍ３の割合で用い、またセメント分散剤として下記のセメント分散剤を用いて、且つ下記の数１から求められる単位量率を３０〜４３％となるようにし、また空気量を３〜７容量％となるようにしたことを特徴とする凍結融解抵抗性低収縮ＡＥコンクリート組成物。
【数１】
0005975716.tif 000008
乾燥収縮低減剤：下記の化１で示される化合物又はジエチレングリコールモノブチルエーテルと下記の化１で示される化合物との混合物
【化１】
0005975716.tif 000009
（化１において、
ｐ，ｑ，ｒ：０又は正の整数であって、且つｐ＋ｑ＋ｒ＝５〜２５を満足する整数）
セメント分散剤：分子中に下記の構成単位Ａを３５〜８５モル％、下記の構成単位Ｂを１５〜６５モル％及び下記の構成単位Ｃを０〜６モル％（合計１００モル％）有する質量平均分子量５０００〜１０００００の水溶性ビニル共重合体
構成単位Ａ：メタクリル酸から形成された構成単位及びメタクリル酸塩から形成された構成単位から選ばれる一つ又は二つ以上
構成単位Ｂ：分子中に７〜１５０個のオキシエチレン単位で構成されたポリオキシエチレン基を有するメトキシポリエチレングリコールメタクリレートから形成された構成単位
構成単位Ｃ：（メタ）アリルスルホン酸塩から形成された構成単位
【請求項２】
単位量率を３４〜４１％となるようにした請求項１記載の凍結融解抵抗性低収縮ＡＥコンクリート組成物。
【請求項３】
乾燥収縮低減剤の単位量が９〜２７ｋｇ／ｍ３である請求項１又は２記載の凍結融解抵抗性低収縮ＡＥコンクリート組成物。
【請求項４】
空気量調節剤として、ロジン石けん及び／又はアルキルリン酸モノエステル塩を用いた請求項１〜３のいずれか一つの項記載の凍結融解抵抗性低収縮ＡＥコンクリート組成物。
【請求項５】
空気量調節剤がアルキルリン酸モノエステル塩である請求項１〜４のいずれか一つの項記載の凍結融解抵抗性低収縮ＡＥコンクリート組成物。
【請求項６】
請求項１〜５のいずれか一つの項記載の凍結融解抵抗性低収縮ＡＥコンクリート組成物を硬化して得られる硬化体。
【請求項７】
乾燥収縮率が１５０×１０−６〜４００×１０−６である請求項６記載の硬化体。
【発明の詳細な説明】
【技術分野】
【０００１】
本発明は凍結融解抵抗性及び乾燥収縮低減性に優れた硬化体を得ることができる凍結融解抵抗性低収縮ＡＥコンクリート組成物及びその硬化体に関する。近年、コンリート構造物の長寿命化や高品質化の観点から、コンリート構造物には特に乾燥収縮によるひび割れの発生を抑制することが要求されている。例えばコンリート構造物の乾燥収縮によるひび割れを抑制するためには、一般建築物において乾燥収縮率を６００×１０−６（以下、１０−６をマイクロという）以下程度にする必要があるといわれており、なかでも鉄筋の拘束部材断面が大きい場合には乾燥収縮率を４００マイクロ以下程度にする必要があるといわれている。また一方で、寒冷地のコンリート構造物には同時に耐凍害性を確保する必要があることから、特に凍結融解抵抗性に優れていることが要求されている。本発明は、乾燥収縮率を４００マイクロ以下に低減することによって乾燥収縮によるひび割れの発生を抑制し、同時に凍結融解抵抗性に優れた硬化体を得ることができる凍結融解抵抗性低収縮ＡＥコンクリート組成物及びその硬化体に関する。
【背景技術】
【０００２】
従来、硬化体の乾燥収縮を低減する手段として、ＡＥコンクリートの調製時に各種の乾燥収縮低減剤を使用することが知られている（例えば特許文献１参照）。一般に、乾燥収縮低減剤はＡＥコンクリート組成物に多く添加すればするほど、その収縮低減効果が上昇する傾向があるため、大きな効果を期待する場合には練り混ぜ水の一部として無視できない程の量（例えばコンクリート１ｍ３当たり５ｋｇ以上）を使用することになる。しかし、得られる硬化体の乾燥収縮を低減することと凍結融解に対する抵抗を強くすることは二律背反現象であるため、乾燥収縮低減剤を多く使用すればするほど、得られる硬化体の凍結融解抵抗性が低下するという問題がある。そのため、かかる問題を改善する提案も報告されている（例えば特許文献２〜６参照）。しかし、乾燥収縮率を４００マイクロ以下に低減し、同時に凍結融解抵抗性にも優れた硬化体を得るという高レベルな段階には至っていないというのが実情である。
【先行技術文献】
【特許文献】
【０００３】
【特許文献１】特公昭５９−３４３０号公報
【特許文献２】特開平１１−３４９３６７号公報
【特許文献３】特開２００２−３３８３１５号公報
【特許文献４】特開２００４−９１２５９号公報
【特許文献５】特開２００８−２７３７６６号公報
【特許文献６】特開２００８−２８５３３６号公報
【特許文献７】特開２０１０−６６２６号公報
【発明の概要】
【発明が解決しようとする課題】
【０００４】
本発明が解決しようとする課題は、乾燥収縮率を４００マイクロ以下に低減し、同時に凍結融解抵抗性にも優れた硬化体を得ることができる凍結融解抵抗性低収縮ＡＥコンクリート組成物及びこれを硬化して得られる硬化体を提供する処にある。
【課題を解決するための手段】
【０００５】
しかして本発明者らは、前記の課題を解決するべく研究した結果、早強ポルトランドセメント、水、細骨材、粗骨材、乾燥収縮低減剤、セメント分散剤及び空気量調節剤を含有して成るＡＥコンクリート組成物であって、乾燥収縮低減剤として特定のものを特定の割合で用い、またセメント分散剤として特定のものを用いて、且つ単位量率及び空気量を特定範囲となるようにしたＡＥコンクリート組成物が正しく好適であることを見出した。
【０００６】
すなわち本発明は、早強ポルトランドセメント、水、細骨材、粗骨材、乾燥収縮低減剤、セメント分散剤及び空気量調節剤を含有して成るＡＥコンクリート組成物であって、乾燥収縮低減剤として下記の乾燥収縮低減剤を単位量７〜３０ｋｇ／ｍ３の割合で用い、またセメント分散剤として下記のセメント分散剤を用いて、且つ下記の数１から求められる単位量率を３０〜４３％となるようにし、また空気量を３〜７容量％となるようにしたことを特徴とする凍結融解抵抗性低収縮ＡＥコンクリート組成物に係る。また本発明は、かかる凍結融解抵抗性低収縮ＡＥコンクリート組成物を硬化して得られる硬化体に係る。
【０００７】
【数１】
0005975716.tif 000002
【０００８】
乾燥収縮低減剤：下記の化１で示される化合物又はジエチレングリコールモノブチルエーテルと下記の化１で示される化合物との混合物
【０００９】
【化１】
0005975716.tif 000003
【００１０】
化１において、
ｐ，ｑ，ｒ：０又は正の整数であって、かつｐ＋ｑ＋ｒ＝５〜２５を満足する整数
【００１１】
セメント分散剤：分子中に下記の構成単位Ａを３５〜８５モル％、下記の構成単位Ｂを１５〜６５モル％及び下記の構成単位Ｃを０〜６モル％（合計１００モル％）有する質量平均分子量５０００〜１０００００の水溶性ビニル共重合体
構成単位Ａ：メタクリル酸から形成された構成単位及びメタクリル酸塩から形成された構成単位から選ばれる一つ又は二つ以上
構成単位Ｂ：分子中に７〜１５０個のオキシエチレン単位で構成されたポリオキシエチレン基を有するメトキシポリエチレングリコールメタクリレートから形成された構成単位
構成単位Ｃ：（メタ）アリルスルホン酸塩から形成された構成単位
【００１２】
本発明に係る凍結融解抵抗性低収縮ＡＥコンクリート組成物（以下、本発明のＡＥコンクリート組成物という）は、早強ポルトランドセメント、水、細骨材、粗骨材、乾燥収縮低減剤、セメント分散剤及び空気量調節剤を含有して成るものである。
【００１３】
本発明のＡＥコンクリート組成物で使用するセメントは、早強ポルトランドセメントである。それ以外の普通ポルトランドセメント、中庸熱ポルトランドセメント及び低熱ポルトランドセメント等の他のポルトランドセメントを使用すると、前記したように乾燥収縮低減剤を多量に含有するＡＥコンクリート組成物において、目的とする優れた凍結融解抵抗性が得られない。
【００１４】
本発明のＡＥコンクリート組成物において、細骨材としては公知の川砂、海砂、山砂、砕砂等を使用できる。本発明のＡＥコンクリート組成物では、これらの細骨材の一部として高炉スラグ細骨材を用いるのが好ましい。かかる高炉スラグ細骨材は、ＪＩＳ−Ａ５０１１−１に記載されたものであって、高炉スラグ細骨材の粒度による区分に含まれるものが好ましい。なかでも、高炉スラグ細骨材としては、粒度による区分が５ｍｍ高炉スラグ細骨材及び／又は２．５ｍｍ高炉スラグ細骨材が好ましく、更に粗粒率を２．０〜３．１の範囲に調製したものがより好ましい。本発明のＡＥコンクリート組成物では、細骨材の一部としてかかる高炉スラグ細骨材を単位量が５０〜２４９ｋｇ／ｍ３の範囲で用いるのが得られる硬化体の乾燥収縮率を更に低減する上で好ましい。
【００１５】
本発明のＡＥコンクリート組成物において、粗骨材としては、公知の川砂利、砕石、石灰砕石、軽量骨材等を使用できる。なかでも石灰砕石が好ましい。また水としては水道水を使用できる。
【００１６】
本発明のＡＥコンクリート組成物において、乾燥収縮低減剤としては、化１で示される化合物又はジエチレングリコールモノブチルエーテルと化１で示される化合物との混合物を使用する。混合物を使用する場合、それらの混合比率は特に制限されない。なかでも、乾燥収縮低減剤としては、ジエチレングリコールモノブチルエーテルと化１で示される化合物との混合物を使用するのが好ましい。
【００１７】
化１で示される化合物は、グリセリンのプロピレンオキサイド付加物であり、また化１で示される化合物において、ｐ、ｑ及びｒはいずれも０又は正の整数であって、かつｐ＋ｑ＋ｒ＝５〜２５を満足する整数である。なかでも、ｐ、ｑ及びｒがいずれも１〜１０の整数であって、且つｐ＋ｑ＋ｒ＝７〜２０を満足するものが好ましい。ｐ＋ｑ＋ｒが小さすぎる場合、また逆にｐ＋ｑ＋ｒが大きすぎる場合には、目標とする乾燥収縮低減効果が得られない。また本発明では、かかる乾燥収縮低減剤を、単位量７〜３０ｋｇ／ｍ３の割合で用いるが、好ましくは単位量９〜２７ｋｇ／ｍ３の割合で用いる。化１で示される化合物はいずれも公知の方法で合成できる。
【００１８】
また本発明のＡＥコンクリート組成物において、セメント分散剤としては分子中に下記の構成単位Ａを３５〜８５モル％、下記の構成単位Ｂを１５〜６５モル％及び下記の構成単位Ｃを０〜６モル％（合計１００モル％）有する質量平均分子量５０００〜１０００００の水溶性ビニル共重合体を使用する。かかるセメント分散剤の使用量は通常、早強ポルトランドセメント１００質量部当たり、０．０５〜２質量部の割合とする。
【００１９】
構成単位Ａ：メタクリル酸から形成された構成単位及びメタクリル酸塩から形成された構成単位から選ばれる一つ又は二つ以上
構成単位Ｂ：分子中に７〜１５０個のオキシエチレン単位で構成されたポリオキシエチレン基を有するメトキシポリエチレングリコールメタクリレートから形成された構成単位
構成単位Ｃ：（メタ）アリルスルホン酸塩から形成された構成単位
【００２０】
更に本発明のＡＥコンクリート組成物において、空気量調節剤としては公知のものを使用できる。これには例えば、ポリオキシアルキレンアルキルエーテル硫酸塩、アルキルベンゼンスルホン酸塩、ポリオキシエチレンアルキルベンゼンスルホン酸塩、ロジン石けん、高級脂肪酸石けん、アルキルリン酸モノエステル塩、ポリオキシアルキレンアルキルエーテルリン酸エステル塩等が挙げられるが、なかでも得られる硬化体の凍結融解抵抗性に優れる点で、アルキルリン酸モノエステル塩が好ましい。かかる空気量調節剤の使用量は通常、早強ポルトランドセメント１００質量部当たり、０．００１〜０．０１質量部の割合とする。
【００２１】
本発明のＡＥコンクリート組成物において、得られる硬化体の凍結融解抵抗性を確保するうえで空気量の調節が不可欠である。空気量は３〜７容量％とするが、好ましくは４〜６容量％とする。空気量が少ない場合は得られる硬化体の凍結融解抵抗性が弱くなり、逆に空気量が多い場合は得られる硬化体の強度が低下する。
【００２２】
更にまた本発明のＡＥコンクリート組成物において、前記した数１から求められる単位量率を３０〜４３％となるようにし、好ましくは３４〜４１％となるようにすることが重要である。単位量率が４３％を超えると、得られる硬化体の凍結融解抵抗性が低くなり、逆に単位量率が３０％未満になると、得られる硬化体の自己収縮が大きくなって、いずれにしても単位量率が前記数値の範囲から外れると、本発明の所期の効果が充分に得られない。
【００２３】
本発明のＡＥコンクリート組成物は、以上説明したように、少なくとも早強ポルトランドセメント、水、細骨材、粗骨材、乾燥収縮低減剤、セメント分散剤及び空気量調節剤を用い、これらを練り混ぜて調製されるが、練り混ぜ手順は特に制限されない。
【００２４】
また本発明のＡＥコンクリート組成物は、本発明の効果を損なわない範囲内で、必要に応じて適宜、消泡剤、防錆剤、急結剤、凝結促進剤、凝結遅延剤、防水剤等の添加剤を併用することができる。
【００２５】
本発明のＡＥコンクリート組成物によると、乾燥収縮率を１５０〜４００マイクロ程度に大きく低減し、同時に凍結融解抵抗性に優れた硬化体を得ることができる。メカニズムが複雑であるため、その理由を説明することは難しいが、主に以下の１）と２）が協力して作用するためと推察される。すなわち、１）乾燥収縮低減剤の添加量を制限せずに所定量を混入できることによって、得られる硬化体の乾燥収縮率を大幅に低減する。同時に、２）早強ポルトランドセメント、水及び乾燥収縮低減剤を、単位量率が所定の範囲となるように配合することによって得られる硬化体の組織を緻密化し、水和反応の速い早強ポルトランドセメントの硬化体中に残存する未反応の自由水の絶対量を少なくして、低温凍結した際に自由水が氷に変化する体積膨張圧の破壊力を抑え、凍結融解抵抗性を高める。
【００２６】
本発明に係る硬化体は、以上説明した本発明のＡＥコンクリート組成物を硬化して得られるものである。かかる硬化体のなかでも、乾燥収縮率が１５０〜４００マイクロ（１５０×１０−６〜４００×１０−６）となるものが好ましい。
【００２７】
本発明のＡＥコンクリート組成物は、建設現場で打設されるＡＥコンクリート組成物としてだけでなく、コンクリート製品工場で加工される二次製品用のＡＥコンクリート組成物としても適用できる。
【発明の効果】
【００２８】
本発明によると、得られる硬化体が優れた圧縮強度を発現するだけでなく、同時に乾燥収縮率が大幅に小さく、しかも凍結融解に対する抵抗性が強いという効果がある。
【００２９】
以下、本発明の構成及び効果をより具体的にするため、実施例等を挙げるが、本発明が該実施例に限定されるというものではない。なお、以下の実施例等において、別に記載しない限り、％は質量％を、また、部は質量部を意味する。
【実施例】
【００３０】
試験区分１（乾燥収縮低減剤としての化１で示される化合物の合成）
・乾燥収縮低減剤（ｇ−１）の合成
グリセリン１８４ｇ（２．０モル）をオートクレーブに仕込み、触媒として水酸化カリウムを１．８ｇ加えた後、オートクレーブ内を窒素置換した。攪拌しながら、反応温度を１２５〜１４０℃に保ち、プロピレンオキサイド１１６０ｇ（２０モル）を圧入して付加反応を行なった。圧入終了後、同温度で２時間熟成して反応を終了し、生成物を得た。この生成物の残存触媒を除くため、吸着材を用いて吸着処理した後、濾別精製した。精製物は、その水酸基価等の分析結果により、化１で示される化合物であるグリセリンのプロピレンオキサイド１０モル付加物であった。これを乾燥収縮低減剤（ｇ−１）とした。
【００３１】
・乾燥収縮低減剤（ｇ−２）及び（ｇ−３）の合成
乾燥収縮低減剤（ｇ−１）の場合と同様にして、グリセリンのプロピレンオキサイド付加物を合成し、これらを乾燥収縮低減剤（ｇ−２）及び（ｇ−３）とした。
【００３２】
・乾燥収縮低減剤（ｇｒ−２）及び（ｇｒ−３）の合成
乾燥収縮低減剤（ｇ−１）の場合と同様にして、グリセリンのプロピレンオキサイド付加物を合成し、これらを乾燥収縮低減剤（ｇｒ−２）及び（ｇｒ−３）とした。以上で合成した乾燥収縮低減剤の内容等を表１に示した。尚、乾燥収縮低減剤（ｇｒ−１）はグリセリンである。
【００３３】
【表１】
0005975716.tif 000004
【００３４】
試験区分２（セメント分散剤としての水溶性ビニル共重合体の合成）
・セメント分散剤（ａ−１）の合成
メタクリル酸６０ｇ、メトキシポリ（オキシエチレン単位が２３個、以下ｎ＝２３とする）エチレングリコールメタクリレート３００ｇ及びメタリルスルホン酸ナトリウム５ｇ、３−メルカプトプロピオン酸３ｇ及び水４９０ｇを反応容器に仕込んだ後、４８％水酸化ナトリウム水溶液５８ｇを加え、攪拌しながら部分中和して均一に溶解した。反応容器内の雰囲気を窒素置換した後、反応系の温度を温水浴にて６０℃に保ち、過硫酸ナトリウムの２０％水溶液２５ｇを加えてラジカル重合反応を開始し、５時間反応を継続して反応を終了した。その後、４８％水酸化ナトリウム水溶液２３ｇを加えて反応物を完全中和し、水溶性ビニル共重合体の４０％水溶液を得た。この水溶性ビニル共重合体を分析したところ、メタクリル酸ナトリウムから形成された構成単位／メトキシポリ（ｎ＝２３）エチレングリコールメタクリレートから形成された構成単位／メタリルスルホン酸ナトリウムから形成された構成単位＝７０／２７／３（モル％）の割合で有する質量平均分子量３５５００（ＧＰＣ法、プルラン換算）の水溶性ビニル共重合体であった。これをセメント分散剤（ａ−１）とした。
【００３５】
セメント分散剤（ａ−２）、（ａ−３）及び（ａｒ−１）〜（ａｒ−３）の合成
セメント分散剤（ａ−１）の場合と同様にして、水溶性ビニル共重合体を合成し、これらをセメント分散剤（ａ−２）、（ａ−３）及び（ａｒ−１）〜（ａｒ−３）とした。以上で合成したセメント分散剤の内容を表２にまとめて示した。
【００３６】
【表２】
0005975716.tif 000005
【００３７】
表２において、
＊１：ＧＰＣ法、プルラン換算
Ｘ−１：メタクリル酸ナトリウムから形成された構成単位
Ｘ−２：メタクリル酸から形成された構成単位
Ｙ−１：メトキシポリ（２３モル）エチレングリコールメタクリレートから形成された構成単位
Ｙ−２：メトキシポリ（６８モル）エチレングリコールメタクリレートから形成された構成単位
Ｚ−１：メタリルスルホン酸ナトリウムから形成された構成単位
Ｚ−２：アリルスルホン酸ナトリウムから形成された構成単位
【００３８】
試験区分３（ＡＥコンクリート組成物の調製）
実施例１
表３の実施例１に記載した配合条件で、５０Ｌのパン型強制練りミキサーに早強ポルトランドセメント（太平洋セメント社製の早強ポルトランドセメント、密度＝３．１４ｇ／ｃｍ３、ブレーン値４５２０）、山砂（君津産山砂、密度＝２．６０ｇ／ｃｍ３）、セメント分散剤（表２のセメント分散剤（ａ−１））、空気量調節剤（オクチルリン酸モノエステルカリウム塩）及び乾燥収縮低減剤（ジエチレングリコールモノブチルエーテル（ｂ−１）／グリセリンのプロピレンオキサイド付加物（ｇ−１）＝７５／２５（質量比）の混合物）のそれぞれ所定量を練り混ぜ水（水道水）と共に投入して４５秒間練り混ぜた。次に、粗骨材（秩父産石灰砕石、密度＝２．７０ｇ／ｃｍ３）の所定量を投入して６０秒間練り混ぜ、目標スランプが１８±１cm、目標空気量が４．５±０．５％の範囲とした実施例１のＡＥコンクリート組成物を調製した。調製したＡＥコンクリート組成物の内容を表３に示した。
【００３９】
実施例２〜１１及び比較例１〜１７
実施例１の場合と同様にして、それぞれ表３に記載した配合条件でＡＥコンクリート組成物を調製した。調製したＡＥコンクリート組成物の内容を表３に示した。
【００４０】
【表３】
0005975716.tif 000006
【００４１】
表３において、
単位量：調製したＡＥコンクリート組成物１ｍ３当たりのｋｇ
細骨材：君津産山砂、密度＝２．６０ｇ／ｃｍ３
粗骨材：秩父産石灰砕石、密度＝２．７０ｇ／ｃｍ３
添加量：セメント１００質量部当たりの質量部（固形分としての質量部）
ｃ−１：早強ポルトランドセメント、密度＝３．１４ｇ／cｍ３
ｃ−２：普通ポルトランドセメント、密度＝３．１６ｇ／cｍ３
ｂ−１：ジエチレングリコールモノブチルエーテル
ｇ−１〜ｇ−３，ｇｒ−１〜ｇｒ−３：表１に記載した乾燥収縮低減剤
ａ−１〜ａ−３，ａｒ−１〜ａｒ−３：表２に記載したセメント分散剤
ｍ−１：ジエチレングリコールモノブチルエーテル（ｂ−１）／グリセリンのプロピレンオキサイド付加物（ｇ−１）＝７５／２５（質量比）の混合物
ｍ−２：ジエチレングリコールモノブチルエーテル（ｂ−１）／グリセリンのプロピレンオキサイド付加物（ｇ−１）＝５０／５０（質量比）の混合物
ｄ−１：オクチルリン酸モノエステルカリウム塩
ｄ−２：ロジン石鹸
【００４２】
試験区分４（ＡＥコンクリート組成物の評価）
試験区分１で調製した各例のＡＥコンクリート組成物について、空気量及びスランプを下記のように求め、結果を表４にまとめて示した。また各例のＡＥコンクリート組成物を硬化させた硬化体について、乾燥収縮率、凍結融解抵抗性の指標としての凍結融解耐久性指数（３００サイクル）及び圧縮強度を下記のように求め、結果を表４にまとめて示した。
【００４３】
・空気量（容量％）：練り混ぜ直後のＡＥコンクリート組成物について、ＪＩＳ−Ａ１１２８に準拠して測定した。
・スランプ（cm）：空気量の測定と同時にＪＩＳ−Ａ１１０１に準拠して測定した。
【００４４】
・乾燥収縮率：ＪＩＳ−Ａ１１２９に準拠し、各例のＡＥコンクリート組成物を２０℃×６０％ＲＨの条件下で保存した材齢２６週の供試体について、コンパレータ法により乾燥収縮ひずみを測定し、乾燥収縮率を求めた。この数値は小さいほど、乾燥収縮が小さいことを示す。
【００４５】
・凍結融解耐久性指数（３００サイクル）：各例のＡＥコンクリート組成物の硬化体について、ＪＩＳＡ１１４８に準拠して測定した値を用い、ＡＳＴＭ−Ｃ６６６−７５の耐久性指数で計算した値を示した。この数値は、最大値が１００で、１００に近いほど、凍結融解に対する抵抗性が優れていることを示す。
・圧縮強度（Ｎ／ｍｍ２）：各例のＡＥコンクリート組成物の硬化体について、ＪＩＳ−Ａ１１０８に準拠し、材齢７日と材齢２８日で測定した。
【００４６】
【表４】
0005975716.tif 000007
【００４７】
表４において、
＊１：所望の流動性が得られなかったので測定しなかった。
○，×：乾燥収縮率の場合は４００×１０−６以下、また凍結融解耐久性指数の場合は８０％以上をクリアしたときを○、これらをクリアできなかったときを×とした。
【００４８】
表４の結果からも明らかなように、各実施例のＡＥコンクリート組成物は、流動性が確保されると同時に、得られる硬化体の乾燥収縮率が４００×１０−６よりも小さく、同時に凍結融解耐久性指数が高く、また必要とされる圧縮強度が得られている。一方、比較例のＡＥコンクリート組成物では、乾燥収縮低減剤の単位量が所定の割合から外れた場合、また単位量率が所定の範囲から外れた場合、更に早強ポルトランドセメント以外の普通ポルトランドセメントを使用した場合等、本発明の構成要件を満たさない場合には、本発明が目的とする凍結融解抵抗性に優れた低収縮ＡＥコンクリート組成物は得られていない。